СЫРЬЕВАЯ СМЕСЬ ДЛЯ КЛАДОЧНОГО СТРОИТЕЛЬНОГО РАСТВОРА И СПОСОБ ЕЕ ИЗГОТОВЛЕНИЯ

1. Сырьевая смесь для кладочного строительного раствора, содержащая портландцемент, кварцевый песок, воду, отличающаяся тем, что для уменьшения плотности и теплопроводности кладочного строительного раствора в состав смеси вводят мелкий легкий заполнитель - модифицированные гранулы дробленого пенополистирола, смесь содержит указанные компоненты в следующем соотношении, мас.%:
Гранулы дробленого пенополистирола
0,25-0,56
Жидкое стекло
0,41-0,94
Зола-уноса
4,14-9,38
Портландцемент
19,40-20,70
Песок кварцевый
58,10-62,10
Вода
остальное
нас
3
2. Способ изготовления кладочного строительного раствора из сырьевой смеси по п.1, включающий смешение компонентов, отличающийся тем, что сначала изготавливают мелкий легкий заполнитель - модифицированные гранулы дробленого пенополистирола, а затем добавляют остальные компоненты, кладочный строительный раствор готовят следующим образом: отходы от пенополистирола дробленые до гранул размером 2-7 мм, насыпной плотностью ρ=38-40 кг/м подают в растворосмеситель, добавляют жидкое стекло с водой в соотношении по массе 1:1 из расчета пенополистирольные гранулы:жидкое стекло = 1:1,66 массовых частей, перемешивают 1-2 мин, вводят золу-уноса и перемешивают 1-3 мин до достижения равномерного распределения золы-уноса на пенополистирольных гранулах, далее в смеситель с полученными модифицированными пенополистирольными гранулами вводят портландцемент, песок и остальную воду, перемешивают 3-5 мин.